Composition de polymère (PC1) comprenant a) un polymère (A1) ayant une température de transition vitreuse inférieure à 10 °C, b) un polymère (B1) ayant une température de transition vitreuse d’au moins 60 °C , et c) un polymère (C1) ayant une température de transition vitreuse d’au moins 30 °C, ledit polymère (C1) représentant au plus 40 % en poids d’une composition sur la base de a), b) et c) seulement, caractérisée en ce qu’au moins le composant a) et le composant b) de la composition (PC1) font partie d’un polymère à étapes multiples (MP1), et caractérisée en ce que le polymère (C1) a un poids moléculaire moyen en masse Mw compris entre 10 000 g/mole et 500 000 g/mole et caractérisée en ce que soit le polymère (B1) et le polymère (C1) comprennent des motifs monomériques comprenant un groupe hydrocarboné alicyclique comportant un nombre de carbones de 3 à 20, soit en ce que le polymère (B1) et le polymère (C1) comprennent des motifs monomériques provenant de comonomères polymérisés (Mc b1 ) et (Mc c1 ) respectivement les deux comonomères possédant un paramètre de solubilité de Hansen δ p 1/2 . Composition de polymère (PC1) selon la revendication 1, caractérisée en ce que le polymère (B1) et le polymère (C1) comprennent des motifs monomériques comprenant un groupe hydrocarboné alicyclique comportant un nombre de carbones de 3 à 20. Composition de polymère (PC1) selon la revendication 1, caractérisée en ce que le polymère (B1) et le polymère (C1) comprennent des motifs monomériques provenant de comonomères polymérisés (Mc b1 ) et (Mc c1 ) respectivement les deux comonomères possédant un paramètre de solubilité de Hansen δ p 1/2 . Composition de polymère (PC1) selon la revendication 1, caractérisée en ce que le polymère (B1) et le polymère (C1) comprennent des motifs monomériques comprenant un groupe hydrocarboné alicyclique comportant un nombre de carbones de 3 à 20 et des motifs monomériques provenant de comonomères polymérisés (Mc b1 ) et (Mc c1 ) respectivement les deux comonomères possédant un paramètre de solubilité de Hansen δ p 1/2 . Composition polymérique selon la revendication 1 ou 2 ou 4, caractérisée en ce que chacun parmi le polymère (B1) et le polymère (C1) comprend entre 1 % en poids et 90 % en poids de motifs monomériques comprenant le groupe hydrocarboné alicyclique comportant un nombre de carbones de 3 à 20. Composition de polymère (PC1) selon la revendication 1 ou 2 ou 4 ou 5, caractérisée en ce que le nombre de carbones dans le groupe hydrocarboné alicyclique des motifs monomériques est de 6 à 20. Composition polymérique selon la revendication 1 ou 2 ou 4 ou 5, caractérisée en ce que chacun parmi le polymère (B1) et le polymère (C1) comprend entre 1 % en poids et 50 % en poids de motifs monomériques comprenant le groupe hydrocarboné alicyclique comportant un nombre de carbones de 3 à 20. Composition polymérique (PC1) selon l’une quelconque des revendications 1 à 2 ou 4 à 7, caractérisée en ce que les motifs monomériques comprenant un groupe hydrocarboné alicyclique comportant un nombre de carbones de 3 à 20 sont choisis parmi l’acrylate de cyclohexyle, le méthacrylate de cyclohexyle, l’acrylate de 4–tert-butylcyclohexyle, l’acrylate de triméthylcyclohexyle, l’acrylate de norbornyle, le méthacrylate de norbornyle, l’acrylate d’isobornyle, le methacrylate d’isobornyle, l’acrylate de fenchyle, le méthacrylate de fenchyle, l’acrylate de dicyclopentanyle, le méthacrylate de dicyclopentanyle, l’acrylate de dicyclopentényle, le méthacrylate de dicyclopentényle, l’acrylate d’adamantyle, le méthacrylate d’adamantyle, l’acrylate de diméthyladamantyle, le méthacrylate de diméthyladamantyle, l’acrylate de cyclodécyle, le méthacrylate de cyclodécyle. Composition polymérique (PC1) selon l’une quelconque des revendications 1 à 8, caractérisée en ce que la composition polymérique (PC1) est sous forme d’une poudre de polymère poreuse POW1 possédant un volume intrus total d’au moins 1,2 ml/g tel que mesuré par porosimétrie à mercure. Procédé pour la fabrication de la composition de polymère selon l’une quelconque des revendications 1 à 9 comprenant les étapes de a) polymérisation par polymérisation en émulsion d’un monomère ou d’un mélange de monomères (A m ) pour obtenir une couche dans une étape (A) comprenant le polymère (A1) possédant une température de transition vitreuse inférieure à 10 °C, b) polymérisation par polymérisation en émulsion d’un monomère ou d’un mélange de monomères (B m ) pour obtenir une couche dans une étape (B) comprenant un polymère (B1) possédant une température de transition vitreuse d’au moins 60 °C, c) polymérisation par polymérisation en émulsion d’un monomère ou d’un mélange de monomères (C m ) pour obtenir une couche dans une étape (C) comprenant un polymère (C1) possédant une température de transition vitreuse d’au moins 30 °C, ledit polymère (C1) représentant au plus 40 % en poids de la composition sur la base de a), b) et c) seulement ; d) agglomération de la composition obtenue dans les étapes a) à c) ; caractérisée en ce que le polymère (C1) a un poids moléculaire moyen en masse Mw compris entre 10 000 g/mole et 500 000 g/mole et en ce que soit le monomère ou mélange de monomères (B m ) et le monomère ou mélange de monomères (C m ), conjointement comprennent des monomères comprenant un groupe hydrocarboné alicyclique comportant un nombre de carbones de 3 à 20, soit le monomère ou mélange de monomères (B m ) et le monomère ou mélange de monomères (C m ), conjointement comprennent des comonomères (Mc b1 ) et (Mc c1 ) respectivement les deux comonomères possédant un paramètre de solubilité de Hansen δ p 1/2 . Procédé pour la fabrication de la composition de polymère selon l’une quelconque des revendications 1 à 9 comprenant les étapes de a) polymérisation par polymérisation en émulsion d’un monomère ou d’un mélange de monomères (A m ) pour obtenir une couche dans une étape (A) comprenant le polymère (A1) possédant une température de transition vitreuse inférieure à 10 °C, b) polymérisation par polymérisation en émulsion d’un monomère ou d’un mélange de monomères (B m ) pour obtenir une couche dans une étape (B) comprenant un polymère (B1) possédant une température de transition vitreuse d’au moins 60 °C, conjointement, les étapes a) et b) donnant un polymère à étapes multiples (MP1) et une étape c) de mélangeage du polymère à étapes multiples (MP1) avec un polymère (C1) possédant une température de transition vitreuse d’au moins 30 °C, ledit polymère (C1) représentant au plus 40 % en poids de la composition sur la base de a), b) et c) seulement ; d) agglomération de la composition obtenue dans les étapes a) à c) ; caractérisée en ce que le polymère (C1) a un poids moléculaire moyen en masse Mw compris entre 10 000 g/mole et 500 000 g/mole et en ce que soit le monomère ou mélange de monomères (B m ) et le monomère ou mélange de monomères (C m ), conjointement comprennent des monomères comprenant un groupe hydrocarboné alicyclique comportant un nombre de carbones de 3 à 20, soit le monomère ou mélange de monomères (B m ) et le monomère ou mélange de monomères (C m ), conjointement comprennent des comonomères (Mc b1 ) et (Mc c1 ) respectivement les deux comonomères possédant un paramètre de solubilité de Hansen δ p 1/2 . Procédé selon la revendication 10 ou 11, caractérisé en ce que l’étape d’agglomération est réalisée par coagulation. Utilisation de la composition de polymère (PC1) selon l’une quelconque des revendications 1 à 9 ou obtenue par le procédé selon l’une quelconque des revendications 10 à 13 en tant que modificateur de résistance aux chocs. Composition liquide LC1 comprenant a) la composition de polymère (PC1) selon l’une quelconque des revendications 1 à 9 ou obtenue par le procédé selon l’une quelconque des revendications 10 à 12 et b) un monomère (M2), caractérisée en ce que le rapport de composition de polymère (PC1) sur monomère (M2) par poids dans la composition liquide LC1 est compris entre 1/99 et 25/75. Composition liquide LC1 selon la revendication 14, caractérisée en ce que le monomère (M2) est choisi parmi l’acrylate de cyclohexyle, le méthacrylate de cyclohexyle, l’acrylate de 4–tert-butylcyclohexyle, l’acrylate de triméthylcyclohexyle, l’acrylate de norbornyle, le méthacrylate de norbornyle, l’acrylate d’isobornyle, le methacrylate d’isobornyle, l’acrylate de fenchyle, le méthacrylate de fenchyle, l’acrylate de dicyclopentanyle, le méthacrylate de dicyclopentanyle, l’acrylate de dicyclopentényle, le méthacrylate de dicyclopentényle, l’acrylate d’adamantyle, le méthacrylate d’adamantyle, l’acrylate de diméthyladamantyle, le méthacrylate de diméthyladamantyle, l’acrylate de cyclodécyle, le méthacrylate de cyclodécyle et des mélanges correspondants. Utilisation de la composition de polymère (PC1) selon l’une quelconque des revendications 1 à 9 ou obtenue par le procédé selon l’une quelconque des revendications 10 à 12 dans le domaine de compositions pour un durcissement par des UV, l’impression 3D et des adhésifs.